(57)【特許請求の範囲】
【請求項１】
ポリビニルアセタール樹脂と可塑剤とを含有する合わせガラス用中間膜であって、
前記ポリビニルアセタール樹脂は、水酸基の含有率が２８モル％以上であり、かつ、前記可塑剤は、下記式（１）で表されるグリセロールの水酸基を２−エチルヘキサン酸により５０〜７０％エステル化することにより得られる部分エステル化グリセロールであることを特徴とする合わせガラス用中間膜。
【化１】
0005503566.tif 000004
【請求項２】
請求項１記載の合わせガラス用中間膜が、２枚の透明板の間に挟み込まれていることを特徴とする合わせガラス。
【発明の詳細な説明】
【技術分野】
【０００１】
本発明は、安価なエステル化グリセロールを可塑剤として用いるにもかかわらず、ブリードアウトを起こすことがなく、透明性が高く、耐貫通性に優れ、高温高湿下であっても発泡を起こすことがない合わせガラス用中間膜に関する。
【背景技術】
【０００２】
合わせガラスは、外部衝撃を受けて破損してもガラスの破片が飛散することが少なく安全である。そのため、合わせガラスは、自動車等や鉄道の車両、航空機、建築物等の窓ガラス等として広く使用されている。
合わせガラスとしては、一対のガラス間にポリビニルアセタール樹脂と可塑剤とを含有する合わせガラス用中間膜を介在させ、一体化させた合わせガラスが一般的である（例えば、特許文献１）。
【０００３】
上記合わせガラス用中間膜において可塑剤は、ポリビニルブチラール樹脂を可塑化し、耐貫通性を向上させたり、振動を抑制して遮音性を発揮させたりする等の役割を有する。
上記可塑剤は、例えば、一塩基性有機酸エステル、多塩基性有機酸エステル等の有機エステル可塑剤、有機リン酸可塑剤、有機亜リン酸可塑剤等のリン酸可塑剤等が常用されている。しかし、これらの可塑剤は一般に高価であり、合わせガラス用中間膜製造のコストアップ要因の一つとなっていた。とりわけ遮音性を高めた合わせガラス用中間膜では、大量の可塑剤を配合することから、安価な可塑剤が求められていた。
【０００４】
比較的安価な可塑剤としては、グリセロールの有する水酸基に脂肪酸を反応させてエステル化したエステル化グリセロールが知られている。しかしながら、エステル化グリセロールを可塑剤としてポリビニルアセタール樹脂に配合した場合、可塑剤がブリードアウトしやすいという問題があった。この問題により、これまでエステル化グリセロールを合わせガラス用中間膜の可塑剤として用いることはほとんど検討されていないのが現状であった。
【先行技術文献】
【特許文献】
【０００５】
【特許文献１】特開平０５−１８６２５０号公報
【発明の概要】
【発明が解決しようとする課題】
【０００６】
本発明は、安価なエステル化グリセロールを可塑剤として用いるにもかかわらず、ブリードアウトを起こすことがなく、透明性が高く、耐貫通性に優れ、高温高湿下であっても発泡を起こすことがない合わせガラス用中間膜を提供することを目的とする。
【課題を解決するための手段】
【０００７】
本発明は、ポリビニルアセタール樹脂と可塑剤とを含有する合わせガラス用中間膜であって、前記ポリビニルアセタール樹脂は、水酸基の含有率が２８モル％以上であり、かつ、前記可塑剤は、下記式（１）で表されるグリセロールの水酸基を２−エチルヘキサン酸により５０〜７０％エステル化することにより得られる部分エステル化グリセロールである合わせガラス用中間膜である。
以下に本発明を詳述する。
【０００８】
【化１】
0005503566.tif 000002
【０００９】
本発明の合わせガラス用中間膜は、ポリビニルアセタール樹脂を含有する。
上記ポリビニルアセタール樹脂は、水酸基の含有率が２８モル％以上である。上記ポリビニルアセタール樹脂の水酸基の含有率が２８モル％未満であると、上記可塑剤がブリードアウトしてしまう。上記ポリビニルアセタール樹脂の水酸基の含有率の好ましい下限は２９モル％、より好ましい下限は３０モル％、好ましい上限は３８モル％、より好ましい上限は３５モル％である。
【００１０】
なお、ポリビニルアセタール樹脂の水酸基の含有率は、水酸基が結合しているエチレン基量を、主鎖の全エチレン基量で除して求めたモル分率である。水酸基が結合しているエチレン基量は、例えば、ＪＩＳ  Ｋ  ６７２６「ポリビニルアルコール試験方法」を用いて原料となるポリビニルアルコールの水酸基が結合しているエチレン基量を測定することにより求めることができる。
【００１１】
上記ポリビニルアセタール樹脂のアセチル化度は特に限定されないが、好ましい下限は０．１モル％、好ましい上限は２０モル％である。上記ポリビニルアセタール樹脂のアセチル化度が０．１モル％未満であると、得られる合わせガラス用中間膜の耐水性が低下することがある。上記ポリビニルアセタール樹脂のアセチル化度が２０モル％を超えると、合わせガラスの耐貫通性が低下することがある。上記ポリビニルアセタール樹脂のアセチル化度のより好ましい下限は０．３モル％である。
なお、アセチル化度とは、主鎖の全エチレン基量から、アセタール基が結合しているエチレン基量と、水酸基が結合しているエチレン基量とを差し引いた値を、主鎖の全エチレン基量で除して求めたモル分率を百分率で表した値である。
【００１２】
上記ポリビニルアセタール樹脂は特に限定されないが、ガラスに対する接着力が優れるため、ポリビニルブチラール樹脂であることが好ましい。
上記ポリビニルブチラール樹脂のブチラール化度は特に限定されないが、好ましい下限は６３モル％、好ましい上限は７３モル％である。上記ポリビニルブチラール樹脂のブチラール化度が６３モル％未満であると、得られる合わせガラス用中間膜の耐水性が低下することがある。上記ポリビニルブチラール樹脂のブチラール化度が７３モル％を超えると、合わせガラスの耐貫通性が低下することがある。上記ポリビニルブチラール樹脂のブチラール化度のより好ましい下限は６７モル％、より好ましい上限は７０モル％である。
なお、ブチラール化度とは、ブチラール基が結合しているエチレン基量を、主鎖の全エチレン基量で除して求めたモル分率を百分率で表した値である。ブチラール基が結合しているエチレン基量は、例えば、ＪＩＳ  Ｋ  ６７２８「ポリビニルブチラール試験方法」を用いて測定できる。
【００１３】
上記ポリビニルアセタール樹脂は、通常、ポリビニルアルコールをアセタール化することにより製造できる。
上記ポリビニルアルコールは、通常、ポリ酢酸ビニルをけん化することにより製造できる。
上記ポリビニルアセタール樹脂の原料となるポリビニルアルコールの平均重合度は特に限定されないが、好ましい下限は１０００、好ましい上限は４０００である。上記ポリビニルアルコールの平均重合度が１０００未満であると、得られる合わせガラスの耐貫通性が低下することがある。上記ポリビニルアルコールの平均重合度が４０００を超えると、得られるポリビニルアセタール樹脂の剛性が大きくなり過ぎるため、合わせガラス用中間膜の成形が困難になることがある。上記ポリビニルアルコールの平均重合度のより好ましい下限は１３００、より好ましい上限は３７００である。特に、上記ポリビニルアルコールの平均重合度が１５００〜２０００である場合、耐貫通性と成形性に優れた合わせガラス用中間膜を得ることができる。
【００１４】
本発明の合わせガラス用中間膜は、可塑剤として上記式（１）で表されるグリセロールの水酸基を脂肪酸により部分的にエステル化した部分エステル化グリセロールを含有する。
本発明者は、鋭意検討の結果、特定の脂肪酸を用い特定の範囲で部分エステル化した部分エステル化グリセロールを上記ポリビニルアセタール樹脂と組み合わせて用いることにより、可塑剤のブリードアウトのない合わせガラス用中間膜が得られることを見出した。
【００１５】
上記部分エステル化反応に用いる脂肪酸は、２−エチルヘキサン酸である。上記部分エステル化反応にて２−エチルヘキサン酸を用いて得られる部分エステル化グリセロールと、水酸基の含有率が２８モル％以上であるポリビニルアセタール樹脂とを組み合わせることにより、可塑剤のブリードアウトのない合わせガラス用中間膜を得ることができる。
【００１６】
上記部分エステル化グリセロールのエステル化度の下限は５０％、上限は７０％である。エステル化度が５０％未満であると、ブリードアウトを充分に抑制できないことがあり、また、得られる合わせガラスの耐貫通性が低下する。エステル化度が７０％を超えると、得られる合わせガラス用中間膜の透明性が低下する。上記部分エステル化グリセロールのエステル化度の好ましい下限は５２％、好ましい上限は６８％である。
なお、上記部分エステル化グリセロールのエステル化度とは、部分エステル化された水酸基と部分エステル化されていない水酸基との合計に占める、部分エステル化された水酸基の割合を百分率で表した値である。
【００１７】
上記部分エステル化グリセロールは、部分エステル化されたグリセロールと部分エステル化されていないグリセロールとの混合物であってもよい。
【００１８】
本発明の合わせガラス用中間膜における上記部分エステル化グリセロールの含有量は、ポリビニルアセタール樹脂１００重量部に対して好ましい下限が５重量部、好ましい上限が７０重量部である。部分エステル化グリセロールの含有量が５重量部未満であると、得られる合わせガラス用中間膜が硬くなり過ぎて取り扱い性が低下することがあり、７０重量部を超えると、得られる合わせガラスの耐貫通性が劣ることがある。上記部分エステル化グリセロールの含有量のより好ましい下限は１０重量部、より好ましい上限は６０重量部である。
【００１９】
本発明の合わせガラス用中間膜は、本発明の課題の解決を阻害しない範囲で、上記部分エステル化グリセロール以外の他の可塑剤を含有してもよい。
上記部分エステル化グリセロール以外の他の可塑剤は、例えば、ジエステル化合物が挙げられる。
【００２０】
上記ジエステル化合物は、例えば、トリエチレングリコール−ジ−２−エチルヘキサノエート（３ＧＯ）、テトラエチレングリコール−ジ−２−エチルヘキサノエート（４ＧＯ）、トリエチレングリコール−ジ−２−エチルブチレート（３ＧＨ）、テトラエチレングリコール−ジ−２−エチルブチレート、テトラエチレングリコール−ジ−ｎ−ヘプタノエート、トリエチレングリコール−ジ−ｎ−ヘプタノエート、ペンタエチレングリコール−ジ−２−エチルヘキサノエート、オクタエチレングリコール−ジ−２−エチルヘキサノエート、ノナエチレングリコール−ジ−２−エチルヘキサノエート、デカエチレングリコール−ジ−２−エチルヘキサノエート、テトラエチレングリコール−ジ−ｎ−オクタノエート等が挙げられる。なかでも、トリエチレングリコール−ジ−２−エチルヘキサノエート（３ＧＯ）、テトラエチレングリコール−ジ−２−エチルヘキサノエート（４ＧＯ）が好適である。
【００２１】
本発明の合わせガラス用中間膜は、ガラスと合わせガラス用中間膜との接着力を低下させる目的で、Ｌｉ、Ｎａ、Ｋ、Ｒｂ、Ｃｓ、Ｍｇ、Ｃａ、Ｓｒ、Ｂａ等を含む金属塩や、Ｌｉ、Ｎａ、Ｋ、Ｒｂ、Ｃｓ、Ｍｇ、Ｃａ、Ｓｒ、Ｂａ等を含む有機酸エステルを含有していてもよい。上記金属塩や有機酸エステルが合わせガラス用中間膜に含有されていない場合には、合わせガラス用中間膜とガラスとの接着力が強くなりすぎるため、合わせガラスの耐貫通性が充分に得られないことがある。
【００２２】
本発明の合わせガラス用中間膜は、必要に応じて、紫外線吸収剤、酸化防止剤、光安定剤、顔料、染料、着色剤、赤外線吸収剤等の添加剤を含有してもよい。
【００２３】
上記赤外線吸収剤は、赤外線を遮蔽する性能を有すれば特に限定されないが、錫ドープ酸化インジウム粒子、アンチモンドープ酸化錫粒子、亜鉛元素以外の元素がドープされた酸化亜鉛粒子、六ホウ化ランタン粒子、アンチモン酸亜鉛粒子、フタロシアニン構造を有する赤外線吸収剤等が挙げられる。
【００２４】
本発明の合わせガラス用中間膜の厚さは特に限定されないが、好ましい下限は０．３ｍｍ、好ましい上限は１．５ｍｍである。本発明の合わせガラス用中間膜の厚さが０．３ｍｍ未満であると、合わせガラス用中間膜の耐貫通性が低下することがあり、１．５ｍｍを超えると、合わせガラスに適した厚みを超えてしまうことがある。本発明の合わせガラス用中間膜の厚さのより好ましい下限は０．５ｍｍ、より好ましい上限は１．３５ｍｍである。
【００２５】
本発明の合わせガラス用中間膜は、単層の合わせガラス用中間膜であってもよいし、２層以上の樹脂膜が積層された多層構造からなる合わせガラス用中間膜であってもよい。
【００２６】
本発明の合わせガラス用中間膜を製造する方法は特に限定されず、例えば、上記部分エステル化グリセロールと、任意成分である添加剤と、ポリビニルアセタール樹脂とを混練した後、合わせガラス用中間膜を成形する方法等が挙げられる。
上記混練の方法は特に限定されず、例えば、押出機、ニーダー、バンバリーミキサー、カレンダーロール等を用いる方法等が挙げられる。
上記成形の方法は特に限定されず、押し出し法、カレンダー法、プレス法等が挙げられる。
【００２７】
本発明の合わせガラス用中間膜が、２枚の透明板の間に挟み込まれている合わせガラスもまた、本発明の１つである。
本発明の合わせガラスの製造方法は特に限定されず、従来公知の製造方法を用いることができる。
【００２８】
上記透明板は特に限定されず、一般に使用されている透明板ガラスを使用することができる。具体的には例えば、フロート板ガラス、磨き板ガラス、型板ガラス、網入り板ガラス、線入り板ガラス、着色された板ガラス、熱線吸収板ガラス、熱線反射板ガラス、グリーンガラス等の無機ガラス等が挙げられる。また、ポリカーボネートやポリアクリレート等の有機プラスチックス板を用いることもできる。
【００２９】
上記２枚の透明板は、同種の透明板であってもよいし、異種の透明板であってもよい。異種の透明板の組み合わせは、例えば、透明フロート板ガラスとグリーンガラスのような着色された板ガラスとの組み合わせや、無機ガラスと有機プラスチックス板との組み合わせ等が挙げられる。
【００３０】
本発明の合わせガラスは、自動車用ガラスとして使用する場合は、フロントガラス、サイドガラス、リアガラス、ルーフガラスとして用いることができる。
【発明の効果】
【００３１】
本発明によれば、安価なエステル化グリセロールを可塑剤として用いるにもかかわらず、ブリードアウトを起こすことがなく、透明性が高く、耐貫通性に優れ、高温高湿下であっても発泡を起こすことがない合わせガラス用中間膜を提供することができる。
【発明を実施するための形態】
【００３２】
以下に実施例を挙げて本発明の態様を更に詳しく説明するが、本発明はこれら実施例にのみ限定されるものではない。
【００３３】
（実施例１）
（１）合わせガラス用中間膜の作製
可塑剤として、グリセロールの水酸基を、２−エチルヘキサン酸により５０％エステル化して得られた部分エステル化グリセロールを準備した。
該部分エステル化グリセロール４０重量部と、酸化防止剤として２，６−ジ−ｔ−ブチル−ｐ−クレゾール（ＢＨＴ）０．２重量部と、紫外線吸収剤（ＢＡＳＦ社製、ＴＩＮＵＶＩＮ１０９）０．１重量部とを３０℃で１時間攪拌して、可塑剤溶液を調製した。
【００３４】
ポリビニルブチラール樹脂（平均重合度１７００、ブチラール化度６８．５モル％、アセチル化度０．９モル％、水酸基含有率３０．６モル％）１００重量部に対して上記可塑剤溶液の全量を加えて充分に混合し、押出機を用いて膜厚が０．９ｍｍとなるように押し出し成形して合わせガラス用中間膜を作製した。この際、合わせガラス用中間膜の接着力調整を目的とし、酢酸マグネシウム水溶液を、合わせガラス用中間膜中におけるＭｇ濃度が４０ｐｐｍとなるように添加した。
得られた合わせガラス用中間膜を２３℃、相対湿度２５％の恒温恒湿の条件下で２４時間保管した。
【００３５】
（２）合わせガラスの作製
得られた合わせガラス用中間膜を２枚の透明なフロートガラス（縦３００ｍｍ×横３００ｍｍ×厚さ２．５ｍｍ）で挟み込み積層体とした。得られた積層体を、２３０℃の加熱ロールを用いて仮圧着させた。仮圧着された合わせガラスを、オートクレーブを用いて１３５℃、圧力１．２ＭＰａの条件で２０分間圧着し、合わせガラスを作製した。
【００３６】
（実施例２〜５、比較例１、２）
部分エステル化グリセロールのエステル化度を表１に示したようにした以外は実施例１と同様にして、合わせガラス用中間膜及び合わせガラスを作製した。
【００３７】
（評価）
実施例及び比較例にて製造した合わせガラスについて、以下の評価を行った。
結果を表１に示した。
【００３８】
（１）ブリードアウト評価
得られた合わせガラス用中間膜の表面に、赤色の油性マジックを用いて、縦方向及び横方向にそれぞれ２本ずつ線を引き、マーキングした。マーキングされた合わせガラス用中間膜を主面が鉛直方向と平行な平面内に位置するように置いて、該合わせガラス用中間膜を１５℃の条件で１ヶ月間放置した。
１ヵ月後に、ブリードアウトした可塑剤によるマーキングの滲み及び垂れが生じているか否かを目視で確認することにより、合わせガラス用中間膜の表面に可塑剤のブリートアウトが生じているか否かを評価した。マーキングされた４本の線のいずれにも滲み及び垂れが見られず、可塑剤のブリードアウトが生じていない場合を「○」、マーキングされた４本の線のうちのいずれかに滲み又は垂れが見られ、可塑剤のブリードアウトが生じている場合を「×」と評価した。
【００３９】
（２）可視光透過率の測定
ＪＩＳ  Ｒ  ３１０６に準拠して、得られた合わせガラスの可視光透過率（％）を、分光光度計（日立製作所社製「Ｕ−４０００」）を用いて測定した。
【００４０】
（３）ヘーズ値の測定
ＪＩＳ  Ｋ  ７１０５に準拠して、得られた合わせガラスのヘーズを、東京電色社製ヘーズメーター（ＴＣ−ＨＩＩＩ）を用いて測定した。
【００４１】
（４）耐貫通性評価
得られた合わせガラス（縦３００ｍｍ×横３００ｍｍ）を、その表面温度が２３℃となるように調整した。次いで、ＪＩＳ  Ｒ  ３２１２に準拠して、４ｍの高さから、合わせガラスに対して、質量２２６０ｇ、直径８２ｍｍの剛球を、合わせガラスの中心部分に落下させた。同様の評価を６枚の合わせガラスについて行い、６枚の合わせガラス全てについて、剛球が衝突した後５秒以内に剛球が貫通しなかった場合を合格とした。剛球が衝突した後５秒以内に剛球が貫通しなかった合わせガラスが３枚以下であった場合は不合格とした。剛球が衝突した後５秒以内に剛球が貫通しなかった合わせガラスが４枚の場合には、新しく６枚の合わせガラスについて再度の耐貫通性評価を行った。剛球が衝突した後５秒以内に剛球が貫通しなかった合わせガラスが５枚の場合には、新しく１枚の合わせガラスを追加試験し、剛球が衝突した後５秒以内に剛球が貫通しなかった場合を合格とした。同様の方法で、５ｍの高さから、６枚の合わせガラスに対して、質量２２６０ｇ、直径８２ｍｍの剛球を、合わせガラスの中心部分に落下させ、耐貫通性評価を行った。
【００４２】
（５）発泡評価
得られた合わせガラス（縦３００ｍｍ×横３００ｍｍ）を、８０℃相対湿度９５％の恒温槽に、鉛直の状態で１ヶ月間保持した。１ヶ月間保持後の合わせガラスに生じた発泡の数を、目視により観察した。発泡の個数は、発泡の長辺の長さが、５ｍｍ未満の発泡、５ｍｍ以上の発泡の２種に分類して数えた。
【００４３】
【表１】
0005503566.tif 000003
【産業上の利用可能性】
【００４４】
本発明によれば、安価なエステル化グリセロールを可塑剤として用いるにもかかわらず、ブリードアウトを起こすことがなく、透明性が高く、耐貫通性に優れ、高温高湿下であっても発泡を起こすことがない合わせガラス用中間膜を提供することができる。